基材、前面および背面電極ならびに色素層を含むEL素子であって、ここで色素層は:a熱可逆的ブロックトイソシアネート基を有する成分aaおよび1以上のイソシアネート反応性成分abを含むバインダー系ならびにb電場中において発光性である色素または結晶を含む、EL素子。バインダー系は、成分aaとして:脂肪族、脂環式、芳香脂肪族および/または芳香族ジイソシアネートまたはトリイソシアネートおよび2以上の遊離NCO基を含む、イミノオキサジアジンジオン、イソシアヌレート、ウレトジオン、ウレタン、アロファネート、ビウレット、尿素、オキサジアジントリオン、オキサゾリジノン、アシル尿素および/またはカルボジイミド構造を有するより高分子量のその副生成物、および成分abとして、フェノール、オキシム、例えばブタノンオキシム、アセトンオキシムまたはシクロヘキサノンオキシム等、ラクタム、例えばεカプロラクタム等、アミン、例えばNtertブチルベンジルアミンまたはジイソプロピルアミン、35ジメチルピラゾール、トリアゾル、脱プロトン化可能な基を含むエステル、例えばマロン酸ジエチルエステル、アセト酢酸エチルエステル、またはその混合物および/または他のブロッキング剤との混合物を含む、請求項1に記載のEL素子。成分aaは、テトラメチレンジイソシアネート、シクロヘキサン13および14ジイソシアネート、ヘキサメチレンジイソシアネートHDI、1イソシアナト335トリメチル5イソシアナトメチルシクロヘキサンイソホロンジイソシアネート、IPDI、メチレンビス4イソシアナトシクロヘキサン、テトラメチルキシリレンジイソシアネートTMXDI、トリイソシアナトノナン、トルイレンジイソシアネートTDI、ジフェニルメタン24および/または44ジイソシアネートMDI、トリフェニルメタン44ジイソシアネート、ナフチレン15ジイソシアネート、4イソシアナトメチル18オクタンジイソシアネートノナントリイソシアネート、トリイソシアナトノナン、TINおよび1611ウンデカントリイソシアネートからなる群から少なくとも1つから選択される、請求項2に記載のEL素子。成分abは、ブタノンオキシム、アセトンオキシム、35ジメチルピラゾール、マロン酸ジエチルエステルおよびアセト酢酸エチルエステルからなる群から少なくとも1つから選択される、請求項2に記載のEL素子。イソシアネート基aaは、0.5~60重量成分aaに基づくのイソシアネート含有量を有する、請求項1に記載のEL素子。誘電体層および被覆層からなる群から少なくとも1つから選択される更なる層を含む、請求項1に記載のEL素子。本発明の目的は、EL素子を製造するための調製物用のバインダーとして2成分ポリウレタンを用いるが、この2成分ポリウレタンはポットライフが制限される等の前記の不利な点を有さず、例えば加工を中断する場合、加工中にできる限り粘度増加を示さない技術を提供することである。当業者にとって驚くべきことに、ブロックトジイソシアネートおよびブロックトポリイソシアネートは、EL素子を製造することができる調製物の製造にも適当であることが今回見出された。ブロックトイソシアネート/ジイソシアネートまたはポリイソシアネートは、ポリオール等のイソシアネート反応性成分と反応しないが、ブロッキング基を脱離させた後にのみ反応するため、ポットライフは引き延ばされる。それは、数時間ではなく、例えば3ヶ月以上である。その結果、長期間安定性を有する1成分系を原理上、特定の層を製造するために提供することができる。したがって、調製物の粘度も塗布処理中に化学架橋によってもはや増加せず、添加した任意の溶媒の蒸発のみによって粘度が多少増加し得る。しかし、これは正確には溶媒を添加した従来技術の全ての調製物の場合である。比較的に高沸点の溶媒、例えば酢酸メトキシプロピル沸点範囲145147°Cまたは酢酸エトキシプロピル沸点範囲158160°C等を用いることによって、溶媒の蒸発を最小化することができる。そのようにして印刷中において安定な層の厚さを達成することができる。高温での乾燥中にのみ、例えばベルト乾燥機および/または乾燥キャビネットにおいて、ブロッキング基を脱離させ、イソシアネートはポリオールと反応する。本発明におけるブロッキング基は、イソシアネートとブロッキング剤との反応によってイソシアネート基に結合し、イソシアネートを加熱する際に熱的に脱離し、ブロッキング剤との反応前に存在したようにイソシアネートから離れる、イソシアネート上の化学基である。ブロックトイソシアネートとイソシアネート反応性化合物との反応は、協調するように同時に脱ブロッキングしながら進行することもできる。本発明におけるブロッキング基は、硬化中に脱離しないが、他の反応例えば、マロン酸ブロックトポリイソシアネートとポリオールとの反応の場合におけるエステル交換によって分岐または架橋を引き起こす、イソシアネート上の化学基でもある。イソシアネート基に対するブロッキング剤は当業者に知られている。一方で、2成分ポリウレタン系を用いる場合は、すでに調製した調製物はもはや使用後に用いることができず、ブロックトジイソシアネートおよびポリイソシアネートを有する2成分系の場合は、未使用の残余分を密閉容器内に貯蔵し、さらに使用することができる。とりわけ色素層に用いる発光性色素に対するコストが高いため、これにより利益性が高まる。EL素子は、キャリアまたは基材1、少なくとも部分的に透明な前面電極2、電界中において発光性である結晶を含む層3、必要に応じて、層構造の誘電強度を高め、可能な限り高い誘電定数を有する誘電体層4、更なる電極層5、必要に応じて銀増幅器、いわゆる電極用の銀バスバー6および必要に応じて被覆層7を有する。EL素子はさらに必要に応じて、これを外的影響から保護するためにラミネート加工をすることができる。したがって本発明は、基材、前面および背面電極ならびに色素層を含むEL素子を提供し、ここで該色素層は:a熱可逆的ブロックトイソシアネート基を有する成分aaおよび1以上のイソシアネート反応性成分abを含むバインダー系ならびにb電界中において発光性である色素または結晶を含む。前記の層構造は、ランプが基材1を通して発光することを意味する通常構造。しかし、ランプが基材から離れて面する側に発光するように、層を配置することもできる層構造、例えば1、5、4、3、2、6。その場合、被覆層6または保護ラミネートは少なくとも部分的に透明でなければならない。この配置は逆inverseと呼ばれる。さらにEL素子は、両方向に発光性であってもよい。この配置は両面doublesidedと呼ばれる。少なくとも部分的に透明な被覆層または少なくとも部分的に透明な保護ラミネートは、少なくとも1パーセントの入射光を透過する被覆層または保護ラミネートを意味するものとして理解される。個々の層および成分の説明基材1EL素子のための基材として、多くの材料を用いることができる。EL素子は、通常は基材を通して発光する通常構造。従って、少なくとも部分的に透明な材料、例えばガラス、樹脂または樹脂フィルム等は、基材として特に適当である。全ての既知の材料は、樹脂フィルム用の材料として適当である。数多くのエレクトロルミネッセント素子は、例えばスパッター法において蒸着した、導電性で大部分が透明な層上にキャリア材料として、ポリエステルフィルムまたはポリエチレンテレフタラートフィルムを含む。さらに、かかるEL素子は一般に、更なる層、例えば保護層を含む。EL素子の製造について従来技術において用いられているこれらの層は、脆性であるか、または高温での変形工程に耐えられないことがよくあるため、従来のEL素子は一般に構造上平面であり、例えば3次元構造を有する対象の場合、情報の認識性および操作性において機能障害を起こし得る。特に、例えばMakrofol登録商標およびBayfol登録商標BayerMaterialScienceAG、D51368Leverkusen、wwwbayermaterialsciencecomと呼ばれているフィルム中に含まれるようなポリカーボネートは、特に3次元変形EL素子に特に適当である。導電層2および4通常構造においては、少なくとも部分的に透明である第1導電層を基材に適用し、逆構造においては、かかる導電層を色素層に適用する。少なくとも部分的に透明な導電層は、少なくとも30、好ましくは70以上、特に好ましくは80以上の入射光を、層を通して透過することを意味する。かかる層は従来技術において既知であり、インジウムスズ酸化物ITOまたはアンチモンスズ酸化物ATOを、3次元変形されていないEL素子に用いることがよくある。ITO被膜を有するPETフィルムは商業的に利用可能であり、例えばSheldahl1150SheldahlRoad、Northfield、Minnesota55057から利用可能である。少なくとも部分的に透明な導電被膜の製造に適当であるスクリーン印刷可能な調製物も取得可能であり、例えばDuPontDuPontUKLimited、ColdharbourLane、Frenchay、BristolBS161QD、英国製の記号7162Eまたは7164を有するATOスクリーン印刷ペーストである。さらに、導電性ポリマーもあり、例えばHCStarckHCStarckGmbH、Postfach2540、38615Goslar、独国製の商標名Clevios登録商標により取得可能なPEDOT/PSSポリ34ジオキシチオフェンまたはポリアニリンであり、これらは導電性電極層の作成に適当である。これらのポリマー性導電性材料を含むスクリーン印刷ペーストは商業的に利用可能であり、例えばAgfaAgfaGevaertNV、Septestraat27、B2640Mortsel、ベルギー製のOrgaconELP3000シリーズまたはOrmecon製のスクリーン印刷ペーストOrmeconGmbH、FerdinandHartenStr7、D22941Ammersbeck、独国である。好ましくは、溶媒、添加剤およびポリマー分散体が配合された、HCStarckGmbH製のCleviosポリ34エチレンジオキシチオフェン系を、エレクトロルミネッセント素子の少なくとも部分的に透明な電極を製造するための調製物の導電性成分として用いる。EL素子の発光に対して逆側に配置された導電層は、透明である必要がない。したがって、少なくとも部分的に透明な導電層において使用するには適当でない更なる材料を使用することができる。例えば、銀フィラー内容物を有する導電性スクリーン印刷ペーストは、背面電極を製造するために特に好ましい。さらに電流を伝導するフィラーとして、他の金属または炭素を用いることもできる。スクリーン印刷可能な銀ペーストは、例えばAchesonAchesonFranceSAS、67152ErsteinCedex、仏国製のElectrodag登録商標PF410またはElectrodag登録商標PM470およびDuPontDuPontUKLimited、ColdharbourLane、Frenchay、BristolBS161QD、英国製の9145ElectroluminescentSilverConductorPasteである。炭素フィラー内容物を有する不透明な電極を製造するための導電性のスクリーン印刷可能なペーストは、例えばDuPontDuPontUKLimited、ColdharbourLane、Frenchay、BristolBS161QD、英国製の8144ElectroluminescentCarbonConductorPaste、またAchesonAchesonFranceSAS、67152ErsteinCedex、仏国製のElectrodag登録商標PF407Aである。被覆層5例えばProellKGTreuchtlingerStrasse29、D91781WeissenburgiBay製の商標名NoriphanHTR、NoriphanPCI、NoriphanN2K、NoricrylまたはNoriPET等より利用可能であり、またはMarabuGmbHCoKGAspergerStrasse4、D71732Tamm製のMaraflexFX、FujifilmSericolDeutschlandGmbHPostfach101555、D46215Bottrop製のPolyplastPYまたはCoatesScreenInksGmbHWiederholdplatz1、D90451Nuernberg製のスクリーン印刷インクHG、SG、CP、CX、PK、J、TLおよびYNまたはNazdar8501HedgeLaneTerrace、Shawnee、KS662273290米国製の1500シリーズUVFlexiform、1600PowerPrintシリーズ、1700VersaPrint、3200シリーズ、1800PowerPrintplus、9700シリーズ、PPシリーズ、7200Lacquer、7900シリーズより市販されているような商用ラッカーまたは印刷インクは、被覆層として適当である。調製物は構成上、水性、溶液型または無溶剤であってよい。調製物は、UV照射、熱架橋および/または乾燥および/またはIR架橋/乾燥によって架橋可能であってよい。被覆ラッカーに代えて、またはこれに加えて、EL素子を更なる保護層を用いてその前面および背面においてラミネート加工することができる。適当な保護層は、ラミネート加工に適当な、当業者に既知の全ての材料である。銀バスバー6電極に接触させるために、電極材料は接触部位に高い接触抵抗をもたらすため、一般に銀バスバーを用いる。銀バスバーとは、銀導電ペーストから印刷され、一般にその接点から比較的広い領域に電流を伝導する構造に対する用語である。従来技術において多くの適当な銀ペーストが用いられており、例えばAchesonAchesonFranceSAS、67152ErsteinCedex、仏国製のElectrodag登録商標PF410またはElectrodag登録商標PM470、DuPontDuPontUKLimited、ColdharbourLane、Frenchay、BristolBS161QD、英国製の9145ElectroluminescentSilverConductorまたは5028SilverConductorまたはElectraPolymersLtdRoughwayMill、Tonbridge、Kent、TN119SG、英国製のELX30SilverConductivePasteが用いられている。EL素子の背面電極がすでに銀フィラー内容物を有する層から作られている場合、銀バスバーを用いた増幅は通常必要ない。色素層3色素層は、a熱可逆的ブロックトイソシアネート基を有する1つの成分aaおよび1以上のイソシアネート反応性成分abを少なくとも含むバインダー系b電界中において発光性である色素または結晶、c必要に応じて溶媒d必要に応じて添加剤および添加物質を含む。aバインダー系本発明によるEL素子のための印刷層を製造するためのスクリーン印刷ペーストは、ブロックトイソシアネートおよび少なくとも1つのイソシアネート反応性成分、好ましくはポリオールを有するバインダーを含む。反応相手の量比は、イソシアネートに反応性である基の、イソシアネートに対する当量比が102~13、好ましくは105~115、さらに特に好ましくは1であるように、好ましく選択される。好ましくは2以上の官能価を有する、当業者にそれ自体既知のNCO官能性化合物を、成分aaの調製に適当なポリイソシアネートとして用いることができる。これらは、一般に脂肪族、脂環式、芳香脂肪族および/または芳香族ジイソシアネートまたはトリイソシアネートおよび2以上の遊離NCO基を含み、イミノオキサジアジンジオン、イソシアヌレート、ウレトジオン、ウレタン、アロファネート、ビウレット、尿素、オキサジアジントリオン、オキサゾリジノン、アシル尿素および/またはカルボジイミド構造を有するより高分子量のその副生成物である。かかるジイソシアネートまたはトリイソシアネートは、例えばテトラメチレンジイソシアネート、シクロヘキサン13および14ジイソシアネート、ヘキサメチレンジイソシアネートHDI、1イソシアナト335トリメチル5イソシアナトメチルシクロヘキサンイソホロンジイソシアネート、IPDI、メチレンビス4イソシアナトシクロヘキサン、テトラメチルキシリレンジイソシアネートTMXDI、トリイソシアナトノナン、トルイレンジイソシアネートTDI、ジフェニルメタン24および/または44ジイソシアネートMDI、トリフェニルメタン44ジイソシアネート、ナフチレン15ジイソシアネート、4イソシアナトメチル18オクタンジイソシアネートノナントリイソシアネート、トリイソシアナトノナン、TINおよび/または1611ウンデカントリイソシアネートおよび任意の所望のその混合物および必要に応じて他のジイソシアネート、トリイソシアネートおよび/またはポリイソシアネートの混合物が挙げられる。かかるポリイソシアネートは、一般に05~60重量、好ましくは3~30重量、特に好ましくは5~25重量のイソシアネート含有量を有する。好ましくは、イソシアヌレート、ウレタン、アロファネート、ビウレット、イミノオキサジアジントリオン、オキサジアジントリオンおよび/またはウレトジオン基を有し、脂肪族および/または脂環式ジイソシアネートに基づくより高分子量の化合物を、本発明による方法において用いる。特に好ましくは、ビウレット、イミノオキサジアジンジオン、イソシアヌレートおよび/またはウレトジオン基を有し、ヘキサメチレンジイソシアネート、イソホロンジイソシアネートおよび/または44ジイソシアナトジシクロヘキシルメタンに基づく化合物を、本発明による方法において、成分aa中に用いる。さらに特に好ましくは、イソシアヌレート構造を有し、ヘキサメチレンジイソシアネートおよび/またはイソホロンジイソシアネートに基づくポリイソシアネートを用いる。熱によって脱離させることができ、当技術分野においてそれ自体既知の一官能性ブロッキング剤を、成分aaのイソシアネート基に対するブロッキング剤として用いることができる。例えば、フェノール、オキシム、例えばブタノンオキシム、アセトンオキシムまたはシクロヘキサノンオキシム等、ラクタム、例えばεカプロラクタム等、アミン、例えばNtertブチルベンジルアミンまたはジイソプロピルアミン、35ジメチルピラゾール、トリアゾル、脱プロトン化可能な基を含むエステル、例えばマロン酸ジエチルエステル、アセト酢酸エチルエステル、またはその混合物および/または他のブロッキング剤との混合物が挙げられる。ブタノンオキシム、アセトンオキシム、35ジメチルピラゾール、マロン酸ジエチルエステル、アセト酢酸エチルエステルおよび/またはその混合物が好ましく、35ジメチルピラゾールが特に好ましい。成分aaの調製および/または使用は、溶媒中で行ってよく、例えばNメチルピロリドン、Nエチルピロリドン、キシレン、ソルベントナフサ、トルエン、酢酸ブチル、酢酸メトキシプロピル、アセトンまたはメチルエチルケトンが挙げられる。イソシアネート基が反応した後に、溶媒を添加することが可能である。例えば溶液を安定化し、またはラッカーの特性を改善するように機能するプロトン性溶媒、例えばアルコール等をここで用いることもできる。任意の所望の溶媒の混合物も可能である。溶媒の量は、一般に20~99重量濃度、好ましくは50~90重量濃度の溶液となるものである。無溶媒系の調製も可能である。架橋を促進するために、触媒を添加することもできる。適当な触媒は、例えば第3級アミン、錫、亜鉛もしくはビスマス化合物または塩基性塩である。ジブチル錫ジラウレートおよび錫ジオクトエートが好ましい。イソシアネート反応性成分abの適当な化合物、例えばポリヒドロキシ化合物等は、かかる焼付ラッカーの調製および使用に関する当業者にそれ自体既知である。これらは、好ましくはポリヒドロキシポリエステル、ポリヒドロキシポリウレタン、ポリヒドロキシポリエステル、ポリカーボネートジオールまたはヒドロキシル基を含むポリマー、例えばそれ自体既知のポリヒドロキシポリアクリレート、ポリアクリレートポリウレタンおよび/またはポリウレタンポリアクリレートに基づくそれ自体既知のバインダーである。b電界中において発光性である色素として、銅またはマグネシウムドープ硫化亜鉛結晶を好ましく用いる。封止されていない色素は操作中、湿気に対して反応性であるため、これらは無機層、例えばアルミニウム酸化物等で封止する。封止された色素は、当業者に既知の従来技術であり、商業的に利用でき、例えばGTPGlobalTungstenPowdersCorp、HawesStreet、Towanda、PA18848、米国から利用できる。c使用可能な溶媒は原理上、前記のポリウレタンに適当な、当業者に既知の全ての溶媒であり、例えば酢酸エトキシプロピル、酢酸エチル、酢酸ブチル、酢酸メトキシプロピル、アセトン、メチルエチルケトン、メチルイソブチルケトン、シクロヘキサノン、トルエン、キシレン、ソルベントナフサ100または2以上のこれらの溶媒の任意の所望の混合物であり、それぞれの場合全ペースト組成物に基づいて、好ましくは1~50重量、好ましくは2~30重量、特に好ましくは5~15重量の量である。d流動性および流量を改善するための添加剤01~2重量がさらに存在してよい。フロー剤の例は、CytecSurfaceSpecialtiesGermanyGmbHCoKGD65203Wiesbaden、wwwcyteccom製のAdditolXL480であり、ブトキシル中において4060~6040の混合比である。調製物中における色素およびフィラーの沈降性を減らすレオロジー添加剤、例えばBYK410、BYK411、BYK430、BYK431BYKChemie、46483Wesel、独国またはその任意の所望の混合物が、更なる添加剤として、それぞれ全ペースト組成物に基づいて001~10重量、好ましくは005~5重量、特に好ましくは01~2重量存在してよい。誘電体層4一般に、絶縁または誘電体層はまた、背面電極および色素層の間に存在する。これは、操作中に蓄電板として機能する2つの電極層間の誘電強度を改善する。誘電体層は、aaaイソシアネート成分abイソシアネート反応性成分を少なくとも含むバインダー系b必要に応じてフィラー、好ましくは無機フィラー、但しこれは可能な限り高い誘電定数を有し、c必要に応じて溶媒d必要に応じて添加剤を含む。誘電体層中に含まれるバインダー系aは、色素層中に含まれるバインダー系に相当しており、そこで説明されている。b絶縁、誘電体層を製造するための調製物は、好ましくはフィラーとしてチタン酸バリウムを含み得る。さらに他の物質を用いてよく、例えばチタン酸ジルコン酸鉛または二酸化チタンである。誘電体層を製造するための調製物用の更なるフィラー物質は、文献から当業者に既知であり、例えば:BaTiO3、SrTiO3、KNbO3、PbTiO3、LaTaO3、LiNbO3、GeTe、Mg2TiO4、Bi2TiO33、NiTiO3、CaTiO3、ZnTiO3、Zn2TiO4、BaSnO3、BiSnO33、CaSnO3、PbSnO3、MgSnO3、SrSnO3、ZnSnO3、BaZrO3、CaZrO3、PbZrO3、MgZrO3、SrZrO3、ZnZrO3または2以上のこれらのフィラーの混合物である。本発明によれば、誘電体層を製造するためのペースト中のフィラーとして、それぞれペーストの全量に基づいて好ましくは5~80重量、好ましくは10~75重量、特に好ましくは40~70重量のフィラー含有量における、BaTiO3またはPbZrO3またはその混合物が好ましい。c使用可能な溶媒は原理上、前記のポリウレタンに適当な、当業者に既知の全ての溶媒であり、例えば酢酸エトキシプロピル、酢酸エチル、酢酸ブチル、酢酸メトキシプロピル、アセトン、メチルエチルケトン、メチルイソブチルケトン、シクロヘキサノン、トルエン、キシレン、ソルベントナフサ100または2以上のこれらの溶媒の任意の所望の混合物であり、それぞれ全ペースト組成物に基づいて、好ましくは1~50重量、好ましくは2~30重量、特に好ましくは5~15重量の量である。d流動性および流量を改善するための添加剤01~2重量がさらに存在してよい。フロー剤の例は、CytecSurfaceSpecialtiesGermanyGmbHCoKG製のAdditolXL480D65203Wiesbaden、wwwcyteccomであり、ブトキシル中において4060~6040の混合比である。調製物中における色素およびフィラーの沈降性を減らすレオロジー添加剤、例えばBYK410、BYK411、BYK430、BYK431BYKChemie、46483Wesel、独国またはその任意の所望の混合物が、更なる添加剤として、それぞれ全ペースト組成物に基づいて001~10重量、好ましくは005~5重量、特に好ましくは01~2重量存在してよい。本発明による調製物およびペーストは、2次元EL素子および当方圧高圧成形によって3次元変形したEL素子のいずれの製造にとって適当である。フィルム素子の3次元変形は、これに関して1以上の陥没または突起を平面のフィルム素子中に変形するように作られる。さらにこの調製物は、インサート成形を行うことができるEL素子の製造に適当である。このために、本発明による調製物の塗布および乾燥および/または架橋によって製造される層は、変形処理およびインサート成形処理における温度および圧力に耐えなければならない。ここに示す実施例は、本発明を説明し、妥当とするものであるが、実施例中に用いられている情報に本発明を限定するものでは一切ない。Desmodur登録商標BL3475BA/SNは、HDI/IPDIに基づく、ブロックトイソシアネート基を有する脂肪族架橋焼付ウレタン樹脂であり、納品形態はソルベントナフサ登録商標100/酢酸ブチル1:1中において約75濃度、ブロックトNCO含有量約82、BayerMaterialScienceAG、Leverkusen、独国であるDesmophen登録商標670BAは、ヒドロキシル基を含むわずかに分岐状のポリエステルであり、納入形態は酢酸ブチル中において約80濃度、ヒドロキシル含有量35±03DIN53240/2、BayerMaterialScienceAG、Leverkusen、独国であるDesmophen登録商標1800は、ほとんど架橋していないOH基を含む無溶媒のポリエステルであり、ヒドロキシル含有量182±009ISO6796、BayerMaterialScienceAG、Leverkusen、独国である実施例1:本発明による色素層を製造するため、調製物は次の配合を含む:本発明による誘電体層を製造するため、調製物は次の配合を含む:実施例2本発明による色素層を製造するため、調製物は次の配合を含む:本発明による誘電体層を製造するため、調製物は次の配合を含む:ブロックトイソシアネートを含む調製物を用いたスクリーン印刷によるEL素子の製造のための実施例:実施例に記載した全ての層は、ATMACEスクリーン印刷機ESCEuropaSiebdruckmaschinenCentrumVerwaltungsgesmbH、32108BadSalzuflen、独国を用いて印刷した。WO2008/071412の第21頁の表の左欄、比較表5に記載されるような第1導電層を、ポリカーボネートフィルムBayfolCR14250μm、BayerMaterialScienceAGに印刷した:導電層を乾燥した後110°Cで30分、色素層表1、配合P1によるをウェットインウェットで印刷した。色素層をベルト乾燥機において110°Cで5分間乾燥し、次いで乾燥キャビネットにおいて110°Cでさらに10分間乾燥した。その後、誘電体層表2、配合D1によるをウェットインウェットで印刷し、同じくベルト乾燥機において110°Cで5分間乾燥し、乾燥キャビネットにおいて10分間乾燥した。より高い温度では、用いた材料が乾燥キャビネットにおいて波状になり、より低い温度では、用いたブロックトイソシアネートはもはや脱ブロッキングしないため、これらの温度を選択した。次いで第2導電層を印刷し、ここでは第1導電層用と同一の調製物を用いた。この導電層を乾燥した後乾燥キャビネットにおいて110°Cで30分、電極の導電性を増幅するために、銀バスバーAchesonElectrodagPM470を印刷することによって、EL素子を完成した。印刷後、すでに使用した色素ペーストをスクリーンから除去してよい。1150mm×1350mmのフレームサイズのスクリーンの場合、約1~1.5キログラムの調製物の溢れる量がさらに必要である。溢れた量および過剰に調製した残余分のいずれも、密閉した樹脂のドラム缶中に数週間貯蔵することができ、いつでも再使用することができる。比較実施例配合P2において調製したペーストの場合、バインダーの架橋によってペーストは数時間以内に粘度の著しく増加し、その結果、もはや不具合なく印刷に用いることができないため、もはや再使用はできない。ブロックトイソシアネートを有する系によって提供される利点を実証するため、調製後および数時間後に粘度を測定した。用いた系は、Desmophen670を用いた実施例において述べたバインダーDesmodur3475BA/SNであり、WO2008068016半透明の金属薄片を含むEL素子および製造方法および使用に記載された系DesmodurN75MPAおよびDesmophen670を比較系として用いた。ここではイソシアネートとポリオールの反応のみをモニターすべきであるから、粘度の測定のためにフロー添加剤およびフィラーは用いなかった。粘度測定の目的は、反応をモニターすることである。これに関して、非ブロックトイソシアネートDesmodurN75MPAを有する混合物の粘度はバインダーの架橋のよって増加し、一方でブロックトイソシアネートを有する混合物は反応せず、粘度はわずかにしか変化しないことが見出された。このように粘度の変化は、明らかにその絶対値ではない。これはとりわけ溶媒の量に依存し、2つのバッチにおいて異なる。次のバッチは粘度を測定するために調製した:調製後、4~5時間後および約24時間後に、これらの調製物の粘度を測定した。非ブロックト系DesmodurN75MPA-比較実施例-は、最初の5時間以内にはわずかな粘度の増加しか示さないが10毎秒のせん断速度で0388mPas~0451mPas、計17時間後には粘度が倍となることを示す10毎秒で0953mPas。ブロックト系Desmodur3475-本発明による実施例-は、調製物の調製後には10毎秒で198mPasの粘度を有し、調製物の調製から4時間半後には10毎秒で193mPasの粘度を有し、27時間後には10毎秒で200mPasの粘度を有する。したがって、粘度は増加しない。調製物の調製から3日後、非ブロックト系は固体でありもはや測定不能、一方でブロックト系は変化がなく、使用を続けることができる。粘度測定を、AntonPaarGmbH8054Graz、オーストリア製のPhysicaMCR301にて行った。温度は、全測定に対して25.0°Cに設定した。コーン/プレート構造を用い、コーンは49966mmの直径を有し、コーン角は1994°であった。